(57)【要約】  本発明は、光学補償用として用いられる光学フィルムに関し、添加剤を添加することで、厚さ方向のレターデーション値（Ｒｔｈ）が低いながらも、優れた高温高湿安定性及び向上された色度、ヘイズ及び耐湿性を有する光学フィルムに関する。【選択図】なし【特許請求の範囲】
【請求項１】
下記化学式１の化合物から選択される何れか１つ以上の添加剤を含む光学フィルム。
［化学式１］
【化１】
2015518583.tif 000017
（前記化学式１中、Ｘは、Ｏ、Ｓ又はＮ‐Ｒ5であり、Ｙは、Ｏ、Ｓ、Ｎ‐Ｒ25又は化学結合であり、前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、
前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【請求項２】
前記化学式１の化合物が下記化学式２、化学式３又は化学式４から選択される、請求項１に記載の光学フィルム。
［化学式２］
【化２】
2015518583.tif 000018
［化学式３］
【化３】
2015518583.tif 000019
［化学式４］
【化４】
2015518583.tif 000020
前記Ｒ11及びＲ21は、それぞれ独立して、水素、（Ｃ１‐Ｃ５）アルキル、（Ｃ６‐Ｃ１０）アリール、（Ｃ３‐Ｃ２０）シクロアルキル、（Ｃ３‐Ｃ１０）ヘテロシクロアルキル又は（Ｃ４‐Ｃ１０）ヘテロアリールから選択され、前記Ｒ31は、水素、（Ｃ１‐Ｃ５）アルキル、（Ｃ６‐Ｃ１０）アリール、（Ｃ１‐Ｃ１０）アルコキシから選択され、前記Ｒ41は、水素、（Ｃ１‐Ｃ５）アルキル、カルボニル（Ｃ１‐Ｃ５）アルキル、及び（Ｃ６‐Ｃ１０）アリールから選択され、
前記Ｒ11、Ｒ21、Ｒ31及びＲ41のアルキル、アリール、シクロアルキル、アルコキシ、カルボニルアルキル、ヘテロシクロアルキル、ヘテロアリールは、（Ｃ１‐Ｃ７）アルキル、ハロゲン、ニトロ、シアノ、ヒドロキシ、アミノから選択される１つ以上でさらに置換されることができる。）
【請求項３】
前記化学式２又は化学式３において、前記Ｒ11、Ｒ21及びＲ31は、それぞれ独立して、水素、（Ｃ１‐Ｃ５）アルキル、（Ｃ３‐Ｃ２０）シクロアルキル、（Ｃ３‐Ｃ１０）ヘテロシクロアルキル、（Ｃ６‐Ｃ１０）アリール又は（Ｃ４‐Ｃ１０）ヘテロアリールから選択され、
前記Ｒ11、Ｒ21及びＲ31のアルキル、シクロアルキル、ヘテロシクロアルキル、アリール、ヘテロアリールは、（Ｃ１‐Ｃ７）アルキル、ハロゲン、ニトロ、シアノ、ヒドロキシ、アミノから選択される１つ以上でさらに置換されることができ、
但し、Ｒ11、Ｒ21及びＲ31の少なくとも２つ以上は、（Ｃ３‐Ｃ２０）シクロアルキル、（Ｃ６‐Ｃ２０）アリール、（Ｃ３‐Ｃ２０）ヘテロシクロアルキル、（Ｃ４‐Ｃ２０）ヘテロアリールから選択される環状置換体を含むことを特徴とする、請求項２に記載の光学フィルム。
【請求項４】
前記化学式２又は化学式３の化合物が下記化学式から選択される、請求項２に記載の光学フィルム。
【化５】
2015518583.tif 000021
【化６】
2015518583.tif 000022
【請求項５】
前記化学式２、化学式３又は化学式４の化合物が下記化学式から選択される、請求項２に記載の光学フィルム。
【化７】
2015518583.tif 000023
【請求項６】
Ｒｅ（λ）及びＲｔｈ（λ）が下記式（Ｉ）、（ＩＩ）を満たす、請求項１に記載の光学フィルム。
（Ｉ）０≦Ｒｅ（５８７）≦１０
（ＩＩ）−１０≦Ｒｔｈ（５８７）≦１０
（前記式中、Ｒｅ（λ）は波長λｎｍでの面内のレターデーション値（単位：ｎｍ）であり、Ｒｔｈ（λ）は波長λｎｍでの膜厚さ方向のレターデーション値（単位：ｎｍ）である。）
【請求項７】
ＡＳＴＭ  Ｄ‐８１７‐９１に準じて測定された置換度が２．７〜３．０であるセルロースアセテートフィルムであることを特徴とする、請求項１に記載の光学フィルム
【請求項８】
ベース樹脂１００重量部に対して、下記化学式１から選択される１種以上の添加剤を１〜２０重量部で含む、光学フィルム用組成物。
［化学式１］
【化１】
2015518583.tif 000024
（前記化学式１中、Ｘは、Ｏ、Ｓ又はＮ‐Ｒ5であり、Ｙは、Ｏ、Ｓ、Ｎ‐Ｒ25又は化学結合であり、
前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、
前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【請求項９】
紫外線防止剤、微粒子、可塑剤、劣化防止剤、剥離剤、赤外線吸収剤、及び光学異方性コントロール剤から選択される何れか１つ又は２つ以上の添加剤をさらに含む、請求項８に記載の光学フィルム用組成物。
【請求項１０】
請求項１乃至７の何れか一項に記載の光学フィルムを用いた光学構造体。
【請求項１１】
光補償積層フィルム、ハードコーティングフィルム、防眩フィルム、低反射フィルム、反射防止フィルム、立体映像用光学フィルター又は偏光板である、請求項１０に記載の光学構造体。
【請求項１２】
請求項１乃至７の何れか一項に記載の光学フィルムを用いて製造される表示装置。
【請求項１３】
請求項１０又は１１に記載の光学構造体を用いて製造される表示装置。
【発明の詳細な説明】
【技術分野】
【０００１】
本発明は、光学補償用として用いられる光学フィルムに関し、厚さ方向のレターデーション（Ｒｔｈ）が低い光学フィルムに関する。
【０００２】
また、本発明は、光学フィルムを用いた光学構造体及び表示装置に関する。
【背景技術】
【０００３】
光学フィルムとして広く用いられているセルロースアセテートフィルムは、高い強度及び難燃性を有するため、各種写真又は光学材料に用いられている。セルロースアセテートフィルムは、他の重合体フィルムに比べ光学異方性が低いため、相対的に低いレターデーションを提供する。したがって、偏光板等に用いられている。
【０００４】
近年、液晶表示装置においては、画質改善等の高機能化の要求が高まっており、その材料である偏光板用セルロースアセテートフィルムにおいても、それに応える特性が要求されている。特に、面内切替（In-Plain Switching（ＩＰＳ）モードの液晶表示装置においては、色シフト問題及びコントラスト比を改善するための方法として、セルロースアセテートフィルムの低い光学異方性（Ｒｅ：フィルム面内のレターデーション値、Ｒｔｈ：フィルムの厚さ方向のレターデーション値）値が要求されている。
【０００５】
特許文献１には、厚さ方向のレターデーションを減少させることができる化合物が開示されているがメタクリル酸系ポリマー及び波長分散調節剤を添加することに関するものであり、特許文献２には、クエン酸誘導体を添加することで耐湿性を向上させる技術が記載されているが、厚さ方向のレターデーション値の減少については記載されていない。
【０００６】
したがって、光学フィルムのヘイズ、耐熱性、耐湿性を向上させ、且つ厚さ方向のレターデーション値を十分に減少させたセルロースアセテートフィルムの開発が要求されている状況である。
【先行技術文献】
【特許文献】
【０００７】
【特許文献１】韓国公開特許第２００８‐０１０６１０９号公報
【特許文献２】特開２０１１‐０８９００５号公報
【発明の概要】
【発明が解決しようとする課題】
【０００８】
本発明は、光学フィルム、特に厚さ方向のレターデーション値が低い光学フィルムを提供することを目的とする。より具体的に、本発明は、ＩＰＳモードの液晶表示装置に使用可能であり、ＩＰＳモードの液晶表示装置の色シフト及びコントラスト比が改善された光学補償フィルムを提供することを目的とする。
【０００９】
また、本発明は、上記の光学特性を満たせるための添加剤を提供することを目的とする。
【００１０】
また、本発明は、上記光学フィルムを用いた光学構造体及び表示装置を提供することを目的とする。
【課題を解決するための手段】
【００１１】
本発明者は、上述の従来技術の問題点を解決するためのものであって、下記化学式１の化合物から選択される何れか１つ以上の添加剤を含む光学フィルムを提供する。
【００１２】
［化学式１］
【化１】
2015518583.tif 000002
（前記化学式１中、Ｘは、Ｏ、Ｓ又はＮ‐Ｒ5であり、Ｙは、Ｏ、Ｓ、Ｎ‐Ｒ25又は化学結合であり、前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【００１３】
また、ベース樹脂１００重量部に対して、下記化学式１から選択される１種以上の添加剤を１〜２０重量部で含む光学組成物を提供する。
【００１４】
［化学式１］
【化１】
2015518583.tif 000003
（前記化学式１中、Ｘは、Ｏ、Ｓ又はＮ‐Ｒ5であり、Ｙは、Ｏ、Ｓ、Ｎ‐Ｒ25又は化学結合であり、前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【００１５】
また、本発明は、光学フィルムを用いた光学構造体及び表示装置を提供する。
【発明の効果】
【００１６】
本発明によれば、厚さ方向のレターデーション値が低い光学フィルムを提供することができる。
【００１７】
また、本発明による光学フィルムは、位相差が小さいため、ＩＰＳモードの表示装置の視野角、コントラスト比、色シフト現象を改善することができる。
【発明を実施するための形態】
【００１８】
本発明は、光学特性に優れた光学フィルムに関し、面内のレターデーション値が０〜１０ｎｍであり、厚さ方向のレターデーション値が−１０〜１０ｎｍであって、コントラスト比及び色シフト現象が改善されて優れた光学特性を有する光学フィルムに関する。
【００１９】
より具体的に、本発明は、Ｒｅ（λ）及びＲｔｈ（λ）が下記式（Ｉ）、（ＩＩ）を満たす光学フィルムに関する。
【００２０】
（Ｉ）０≦Ｒｅ（５８７）≦１０
【００２１】
（ＩＩ）−１０≦Ｒｔｈ（５８７）≦１０
【００２２】
前記式中、Ｒｅ（λ）は波長λｎｍでの面内のレターデーション値（単位：ｎｍ）であり、Ｒｔｈ（λ）は波長λｎｍでの膜厚さ方向のレターデーション値（単位：ｎｍ）である。
【００２３】
本発明は、上記の条件を満たすための添加剤として、下記化学式１の化合物を１種以上含むことが好ましい。
【００２４】
［化学式１］
【化１】
2015518583.tif 000004
（前記化学式１中、Ｘは、Ｏ、Ｓ又はＮ‐Ｒ5であり、Ｙは、Ｏ、Ｓ、Ｎ‐Ｒ25又は化学結合であり、前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、
前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、
前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【００２５】
以下、本発明の各構成についてより具体的に説明する。
【００２６】
先ず、光学フィルムについて説明すれば、制限されるものではないが、光学フィルムの密度は１．２〜１．３５である。
【００２７】
光学フィルムのベースフィルムとしては、通常的に用いられる高分子フィルムであれば特に制限されず、例えば、セルロースアセテート、ポリカーボネート、ポリメチルメタクリレート、ポリエステル、ポリイミド、ポリスチレン又はこれらの共重合体フィルムが使用できる。より実質的な例として、セルロースアセテートフィルムが光学構造体又は表示装置用として好ましい。
【００２８】
セルロースアセテートは、セルロースと酢酸のエステルであって、セルロースを構成するグルコース単位の２位、３位及び６位に存在するヒドロキシル基の水素原子の全部又は一部がアセチル基に置換されている。セルロースアセテートの置換度は、ＡＳＴＭのＤ‐８１７‐９１に準じて測定することができる。これに制限されるものではないが、セルロースアセテートの置換度は、２．７以上であることが好ましく、２．７〜３．０であることが、セルロースアセテートフィルムのレターデーションの減少において効果的であるためより好ましい。
【００２９】
本発明の光学フィルムのベースフィルムとして用いられるセルロースアセテートの分子量の範囲は、これに制限されるものではないが、重量平均分子量が２００，０００〜３５０，０００の範囲であることが好ましい。また、セルロースアセテートの分子量分布度Ｍｗ／Ｍｎ（Ｍｗは重量平均分子量、Ｍｎは数平均分子量）は、１．４〜１．８であることが好ましく、１．５〜１．７であることが、光学フィルムに適した機械的物性及び透過度を実現するにおいてより好ましい。
【００３０】
次に、光学フィルムに使用されるその他の添加剤について説明する。
【００３１】
ソルベントキャスト法に使用する溶液（ドープ）には、各調製工程における用途に応じた各種添加剤、例えば、可塑剤、紫外線防止剤、劣化防止剤、微粒子、剥離剤、赤外線吸収剤、光学異方性コントロール剤等の添加剤を添加することができる。このような添加剤の具体的な種類は、該当分野において通常的に使用するものであれば制限されずに使用でき、その含量はフィルムの物性を低下させない範囲で使用することが好ましい。添加剤を添加する時期は添加剤の種類に応じて決定する。ドープ調製の最後段階で、添加剤を添加する工程を行ってもよい。
【００３２】
前記可塑剤は、フィルムの機械的強度を向上させるために使用するものであって、可塑剤を使用することにより、フィルムの乾燥工程時間を短縮することができる。可塑剤としては、通常的に使用されるものであれば制限されずに使用可能であり、例えば、りん酸エステル、フタル酸エステル又はクエン酸エステルから選択されるカルボン酸エステル等が挙げられる。りん酸エステルの例としては、トリフェニルホスフェート（ＴＰＰ）、ビフェニルジフェニルホスフェート、及びトリクレシルホスフェート（ＴＣＰ）等が挙げられる。フタル酸エステルの例としては、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）、及びジエチルヘキシルフタレート（ＤＥＨＰ）等が挙げられる。クエン酸エステルの例としては、o‐アセチルトリエチルシトレート（ＯＡＣＴＥ）、及びo‐アセチルトリブチルシトレート（ＯＡＣＴＢ）等が挙げられる。他のカルボン酸エステルの例としては、ブチルオレート、メチルアセチルリシノレート、ジブチルセバケート、及び各種トリメリット酸エステルが挙げられる。このうち、フタル酸エステル（ＤＭＰ、ＤＥＰ、ＤＢＰ、ＤＯＰ、ＤＰＰ、及びＤＥＨＰ）可塑剤を使用することが好ましい。可塑剤の含量は、光学フィルムベース樹脂１００重量部に対して、２〜２０重量部、より好ましくは５〜１５重量部で使用する。
【００３３】
紫外線防止剤としては、ヒドロキシベンゾフェノン系化合物、ベンゾトリアゾール系化合物、サリチル酸エステル系化合物、シアノアクリレート系化合物等が使用できる。紫外線防止剤の含量は、光学フィルムベース樹脂１００重量部に対して、０．１〜３重量部、より好ましくは０．５〜２重量部で使用する。
【００３４】
劣化防止剤としては、例えば、酸化防止剤、過酸化物分解剤、ラジカル抑制剤、金属不活性化剤、脱酸素剤、光安定化剤（ヒンダードアミン等）等が使用可能である。特に好ましい劣化抑制剤の例としては、ブチル化ヒドロキシトルエン（ＢＨＴ）及びトリベンジルアミン（ＴＢＡ）が挙げられる。劣化抑制剤の含量は、光学フィルムベース樹脂１００重量部に対して、０．０１〜５重量部、より好ましくは０．１〜１重量部で使用する。
【００３５】
微粒子は、フィルムのカール抑制、可搬性、ロール形態での接着防止または耐傷性を良好に保持するために添加するものであって、無機化合物、有機化合物から選択される何れも使用可能である。例えば、無機化合物としては、ケイ素を含有する化合物、二酸化ケイ素、酸化チタン、酸化亜鉛、酸化アルミニウム、酸化バリウム、酸化ジルコニウム、酸化ストロンチウム、酸化アンチモン、酸化スズ、酸化スズ・アンチモン、炭酸カルシウム、タルク、クレイ、焼成カオリン、焼成ケイ酸カルシウム、水和ケイ酸カルシウム、ケイ酸アルミニウム、ケイ酸マグネシウム、及びりん酸カルシウム等が好ましく、より好ましくは、ケイ素を含有する無機化合物や酸化ジルコニウム等が使用可能である。微粒子の平均一次粒径は、８０ｎｍ以下、好ましくは５〜８０ｎｍ、より好ましくは５〜６０ｎｍ、さらに好ましくは８〜５０ｎｍである。平均一次粒径が８０ｎｍを超えると、フィルムの表面平担性が損傷される。
【００３６】
次に、本発明で使用される添加剤について詳細に説明する。添加剤は、光学フィルムの厚さ方向のレターデーション値（Ｒｔｈ）を減少させるために添加されるものであって、下記化学式１で表される化合物であることが好ましい。
【００３７】
［化学式１］
【化１】
2015518583.tif 000005
（前記化学式１中、Ｘは、Ｏ、Ｓ又はＮ‐Ｒ5であり、Ｙは、Ｏ、Ｓ、Ｎ‐Ｒ25又は化学結合であり、前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、
前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、
前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【００３８】
本発明に記載の「アルキル」、「アルコキシ」、及びその他の「アルキル」部分を含む置換体は、直鎖状又は分岐鎖状を全て含み、「アルケニル」は、２〜８個の炭素原子を有し、１つ以上の二重結合を含有する直鎖状または分岐鎖状を全て含む。
【００３９】
本発明に記載の「（Ｃ３‐Ｃ２０）シクロアルキル」は、炭素原子数が３〜２０個の飽和単環または飽和二環の構造形態を全て含む。
【００４０】
本発明に記載の「アリール」は、１つの水素除去によって芳香族炭化水素から誘導された有機ラジカルであって、各環に、好ましくは４〜７個、より好ましくは５個又は６個の環原子を含む単環系または縮合環系を含む。具体例として、フェニル、ナフチル、ビフェニル、トリルなどを含むが、これに限定されない。
【００４１】
本発明に記載の「ヘテロシクロアルキル」は、環状飽和炭化水素の骨格原子として、Ｎ、Ｏ、Ｓから選択される１〜３個のヘテロ原子を含み、残りの飽和単環または飽和二環の骨格原子が炭素であるシクロアルキル基を意味するものであり、ピロリジニル、アゼチジニル、ピラゾリジニル、オキサゾリジニル、ピペリジニル、ピペラジニル、モルホリニル、チオモルホリニル、チアゾリジニル、ヒダントイニル、バレロラクタミル、オキシラニル、オキセタニル、ジオキソラニル、ジオキサニル、オキサチオラニル、オキサチアニル、ジチアニル、ジヒドロフラニル、テトラヒドロフラニル、ジヒドロピラニル、テトラヒドロピラニル、テトラヒドロピリジニル、テトラヒドロピリミジニル、テトラヒドロチオフェニル、テトラヒドロチオピラニル、ジアゼパニル、アゼパニルなどが挙げられる。
【００４２】
本発明に記載の「ヘテロアリール」は、芳香族環の骨格原子として、Ｎ、Ｏ、Ｓから選択される１〜３個のヘテロ原子を含み、残りの芳香族環の骨格原子が炭素であるアリール基を意味するものであり、前記ヘテロアリール基は、環内のヘテロ原子が酸化または四員化し、例えば、Ｎ‐オキシドまたは第四級塩を形成する２価のアリール基を含む。具体例として、フリル、チオフェニル、ピロリル、ピラニル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなどが挙げられるが、これに制限されない。
【００４３】
化学式１は、より具体的に、下記化学式２、化学式３又は化学式４で表されることができる。
【００４４】
［化学式２］
【化２】
2015518583.tif 000006
【００４５】
［化学式３］
【化３】
2015518583.tif 000007
【００４６】
［化学式４］
【化４】
2015518583.tif 000008
【００４７】
前記Ｒ11及びＲ21は、それぞれ独立して、水素、（Ｃ１‐Ｃ５）アルキル、（Ｃ６‐Ｃ１０）アリール、（Ｃ３‐Ｃ２０）シクロアルキル、（Ｃ３‐Ｃ１０）ヘテロシクロアルキル、及び（Ｃ４‐Ｃ１０）ヘテロアリールから選択され、
前記Ｒ31は、水素、（Ｃ１‐Ｃ５）アルキル、（Ｃ６‐Ｃ１０）アリール、及び（Ｃ１‐Ｃ１０）アルコキシから選択され、前記Ｒ41は、水素、（Ｃ１‐Ｃ５）アルキル、カルボニル（Ｃ１‐Ｃ５）アルキル、及び（Ｃ６‐Ｃ１０）アリールから選択され、
前記Ｒ11、Ｒ21、Ｒ31及びＲ41のアルキル、アリール、シクロアルキル、アルコキシ、カルボニルアルキル、ヘテロシクロアルキル、及びヘテロアリールは、（Ｃ１‐Ｃ７）アルキル、ハロゲン、ニトロ、シアノ、ヒドロキシ、及びアミノから選択される１つ以上でさらに置換されることができる。
【００４８】
但し、前記化学式２又は化学式３において、Ｒ11、Ｒ21及びＲ31の少なくとも２つは、（Ｃ３‐Ｃ２０）シクロアルキル、（Ｃ６‐Ｃ２０）アリール、（Ｃ３‐Ｃ２０）ヘテロシクロアルキル、及び（Ｃ４‐Ｃ２０）ヘテロアリールから選択される環状の置換体を含む。
【００４９】
より具体的に、化学式１の化合物は、下記の化学式で表された化合物として例示されるが、これらに制限されるものではない。
【００５０】
【化５】
2015518583.tif 000009
【化６】
2015518583.tif 000010
【化７】
2015518583.tif 000011
【００５１】
上記の添加剤が含まれることで、既存の可塑剤を添加した場合に比べ、厚さ方向のレターデーションの減少効果が優れるとともに、高温高湿での安定性及び耐湿性等の光学特性が著しく向上されることができる。
【００５２】
その他にも、必要に応じて、光学異方性調節剤、波長分散調整剤等をさらに参加してもよく、このような添加剤としては、該当分野において通常的に使用されるものであれば制限されずに使用できる。
【００５３】
次に、本発明の光学フィルムの製造方法について説明する。本発明において、光学フィルムを製造するためには、次の光学フィルム用組成物、すなわち、ドープ溶液を製造する。
【００５４】
光学フィルム用組成物は、ベース樹脂１００重量部に対して、下記化学式１から選択される１種以上の添加剤を１〜２０重量部で含むことが好ましい。
【００５５】
［化学式１］
【化１】
2015518583.tif 000012
（前記化学式１中、Ｘは、Ｏ、Ｓ又はＮ‐Ｒ5であり、Ｙは、Ｏ、Ｓ、Ｎ‐Ｒ25又は化学結合であり、前記Ｒ1、Ｒ3、Ｒ5及びＲ25は、それぞれ独立して、水素、（Ｃ１‐Ｃ１０）アルキル、（Ｃ６‐Ｃ２０）アリール、（Ｃ１‐Ｃ２０）アルコキシ、（Ｃ３‐Ｃ２０）シクロアルキル、（Ｃ２‐Ｃ７）アルケニル、（Ｃ１‐Ｃ１０）アルコキシカルボニル（Ｃ１‐Ｃ１０）アルキル、カルボニル（Ｃ１‐Ｃ１０）アルキル、（Ｃ３‐Ｃ２０）ヘテロシクロアルキル、及び（Ｃ４‐Ｃ２０）ヘテロアリールから選択され、
前記Ｒ2及びＲ4は、それぞれ独立して、水素、（Ｃ１‐Ｃ１０）アルキル、（Ｃ６‐Ｃ２０）アリール、（Ｃ３‐Ｃ２０）シクロアルキル、カルボニル（Ｃ１‐Ｃ１０）アルキル、（Ｃ３‐Ｃ２０）ヘテロシクロアルキル、（Ｃ４‐Ｃ２０）ヘテロアリールから選択され、前記Ｒ1、Ｒ2、Ｒ3及びＲ4は、同時に水素ではなく、
前記Ｒ1、Ｒ2、Ｒ3、Ｒ4、Ｒ5及びＲ25のアルキル、アリール、アルコキシ、シクロアルキル、アルケニル、アルコキシカルボニルアルキル、カルボニルアルキル、ヘテロシクロアルキル、ヘテロアリールは、（Ｃ１‐Ｃ７）アルキル、ハロゲン、ニトロ、シアノ、ヒドロキシ、アミノ、（Ｃ６‐Ｃ２０）アリール、（Ｃ２‐Ｃ７）アルケニル、（Ｃ３‐Ｃ２０）シクロアルキル、（Ｃ３‐Ｃ２０）ヘテロシクロアルキル又は（Ｃ４‐Ｃ２０）ヘテロアリールから選択される１つ以上でさらに置換されることができる。）
【００５６】
本発明において、ドープの固形分濃度は１５〜２５重量％、より好ましくは１６〜２３重量％である。ドープの固形分濃度が１５重量％未満である場合には、流動性が高すぎて均一なフィルムの形成が困難であり、２５重量％を超える場合には、光学フィルム用組成物が完全に溶解されず、均一なフィルムの形成が困難であるという問題が発生する。
【００５７】
光学フィルム用ベース樹脂として使用されるセルロースアセテートの含量は、固形分の総含量に対して７０重量％以上、好ましくは７０〜９０重量％、より好ましくは８０〜８５重量％である。また、セルロースアセテートは、置換度、重合度又は分子量分布が互いに異なる２種以上のセルロースアセテートを混合して使用することができる。
【００５８】
また、光学フィルム用ベース樹脂として使用されるセルロースアセテートは、粒子を使用することが好ましい。この際、セルロースアセテート粒子の９０重量％以上は、平均粒径が０．５〜５ｍｍのものを使用することが好ましい。また、使用するセルロースアセテート粒子の５０重量％以上は、平均粒径が１〜４ｍｍであるものが効果的である。
【００５９】
セルロースアセテート粒子は、できるだけ球形に近い形状を有することが好ましく、セルロースアセテート粒子は、含水率が２重量％以下、より好ましくは１重量％以下となるように乾燥させてからドープ溶液に製造することが、フィルムに製造した際の物性発現において効果的である。
【００６０】
添加剤は、光学フィルム用ベース樹脂１００重量部に対して１〜２０重量部の範囲で使用することが好ましい。上記の範囲で使用する場合、目的とする位相差範囲を達成することができる。添加剤を１重量部未満で使用する場合には、レターデーションの低下効果が低く、２０重量部を超えて使用する場合には、コスト上昇及びブリードアウト（Bleed  out）問題が発生し得る。
【００６１】
光学フィルムは、ドープ溶液を用いるソルベントキャスト法により製造することが好ましい。ソルベントキャスト法は、光学フィルム用組成物を溶媒中に溶解した溶液（ドープ）を支持体上にキャストし、溶媒を蒸発させることでフィルムを形成する。
【００６２】
上記の方法でフィルムを製造する場合、光学フィルム用組成物（ドープ）を製造するための溶媒としては、有機溶媒が好ましい。有機溶媒としてはハロゲン化炭化水素を使用することが好ましく、ハロゲン化炭化水素としては、塩素化炭化水素、メチレンクロライド及びクロロホルムが挙げられ、このうちメチレンクロライドを使用することが最も好ましい。
【００６３】
また、必要に応じて、ハロゲン化炭化水素以外の有機溶媒を混合して使用してもよい。ハロゲン化炭化水素以外の有機溶媒としては、エステル、ケトン、エーテル、アルコール及び炭化水素を含む。エステルとしては、メチルホルメート、エチルホルメート、プロピルホルメート、ペンチルホルメート、メチルアセテート、エチルアセテート、ペンチルアセテート等が使用可能であり、ケトンとしては、アセトン、メチルエチルケトン、ジエチルケトン、ジイソブチルケトン、シクロペンタノン、シクロヘキサノン、メチルシクロヘキサノン等が使用可能であり、エーテルとしては、ジイソプロピルエーテル、ジメトキシメタン、ジメトキシエタン、１，４-ジオキサン、１，３-ジオキソラン、テトラヒドロフラン、アニソール、フェネトール等が使用可能であり、アルコールとしては、メタノール、エタノール、１-プロパノール、２-プロパノール、１-ブタノール、２-ブタノール、t-ブタノール、１-ペンタノール、２-メチル-２-ブタノール、シクロヘキサノール、２-フルオロエタノール、２，２，２-トリフルオロエタノール、２，２，３，３-テトラフルオロ-１-プロパノール等が使用可能である。
【００６４】
より好ましくは、メチレンクロライドを主溶媒として使用し、アルコールを副溶媒として使用することができる。具体的には、メチレンクロライドとアルコールとを８０：２０〜９５：５の重量比で混合して使用することが、光学フィルム用ベース樹脂が溶媒に均一に溶解されるにおいて効果的である。
【００６５】
光学フィルム用組成物は、常温、高温又は低温溶解法で製造することができる。
【００６６】
光学フィルム用組成物の粘度は、４０℃で１〜４００Ｐａ・ｓであることが好ましく、１０〜２００Ｐａ・ｓであることがより好ましい。
【００６７】
光学フィルムは、通常のソルベントキャスト方法により製造することができる。より具体的に説明すれば、調製されたドープ（光学フィルム用組成物）を貯蔵槽でいったん貯蔵し、ドープに含有されている泡を脱泡する。脱泡されたドープは、ドープ排出口から、回転数によって高精度に定量送液できる加圧型定量ギアポンプを通して加圧型ダイに送り、ドープを加圧型ダイの口金（スリット）からエンドレスに走行している金属支持体上に均一にキャストし、金属支持体がほぼ一周した剥離点で、生乾きのドープ膜（ウェブともいう）を金属支持体から剥離する。得られるウェブの両端をクリップで挟み、幅を保持しつつテンターに搬送して乾燥し、続いて乾燥装置のローラに搬送し乾燥して、巻き取り機で所定の長さに巻き取る。
【００６８】
溶液を塗布する際の空間温度は、−５０℃〜５０℃が好ましく、−３０℃〜４０℃がより好ましく、−２０℃〜３０℃が最も好ましい。低い空間温度で塗布された光学フィルム用溶液は支持体上で瞬間的に冷却してゲル強度が向上されるため、有機溶媒が多く残存するフィルムが得られる。したがって、光学フィルム用溶液から有機溶媒を蒸発させることなく、支持体からフィルムを短時間で剥離することができる。空間を冷却する気体としては、通常の空気、窒素、アルゴン又はヘリウムを用いることができる。相対湿度は、０〜７０％が好ましく、０〜５０％がより好ましい。
【００６９】
光学フィルム用溶液を塗布する支持体（キャスト部）の温度は、−５０〜１３０℃が好ましく、−３０℃〜２５℃がより好ましく、−２０℃〜１５℃が最も好ましい。キャスト部を冷却するためには、キャスト部に冷却させた気体を導入してもよく、冷却装置をキャスト部に配置して空間を冷却させてもよい。冷却の際には、キャスト部に水が付着しないように注意することが重要である。気体で冷却する場合には、気体を乾燥させておくことが好ましい。
【００７０】
また、必要に応じて、光学フィルムに表面処理を行うことができる。表面処理は、通常、光学フィルムの接着性を改善するために行う。表面処理方法としては、グロー放電処理、紫外線照射処理、コロナ処理、火炎処理、鹸化処理等が挙げられる。
【００７１】
また、光学フィルムは、レターデーション度を調節するために延伸されることができる。延伸度は−１０〜１００％の範囲が好ましく、より好ましくは−１０〜５０％の範囲であり、最も好ましくは−５〜３０％の範囲である。
【００７２】
光学フィルムの厚さは、好ましくは２０〜１４０μｍ、より好ましくは４０〜１００μｍの範囲である。
【００７３】
本発明による光学フィルムは、光補償積層フィルム、ハードコーティングフィルム、防眩フィルム、低反射フィルム、反射防止フィルム、立体映像用光学フィルター又は偏光板等の光学構造体として用いられることができ、１枚又は２枚以上を積層して用いることができる。
【００７４】
また、この光学フィルム又は光学構造体を用いて液晶表示装置を製造することができる。
【００７５】
以下、本発明の具体的な説明のために例を挙げて説明するが、本発明が下記実施例に限定されるものではない。
【００７６】
以下で、フィルムの物性は次の測定方法により測定した。
【００７７】
１）光学異方性
Ｒｅは、複屈折測定機（KOBRA‐WPR、オジ  サイエンティフィック  インストラメント（Oji  Scientific  Instrument）製）を用いて、波長５８７ｎｍの光をフィルム法線方向に入射させて測定した。Ｒｔｈは、Ｒｅ面内の遅相軸（Slow  Axis）（KOBRA‐WPRにより決定される）を傾斜軸として、フィルム法線方向に対して４０度傾いた方向に波長５８７ｎｍの光を入射させてレターデーション（Retardation）値を測定した。
【００７８】
２）ヘイズ測定
ヘイズは、ＡＳＴＭ  Ｄ１００３  Haze  and  Luminous  Transmittance  of  Transparent  Plastics規格に準じて、ヘイズ測定機（Haze  Meter  HM‐１５０、ムラカミ  カラー  リサーチ  ラボラトリ（Murakami  Color  Research  Laboratory）製）により測定した。
【００７９】
３）色度測定
色度は、ＡＳＴＭ  Ｄ１２０９規格に準じて、色度測定機（ColorQuest  XE、  ハンター  アソシアイト  ラボラトリ（Hunter  Associates  Laboratory）製）を用いて色度計（Colorimeter）の光源から吸収、反射、透過により現われるフィルムの吸収度を測定して数値化した。
【００８０】
４）耐湿性測定
フィルムの耐湿性は、透湿度測定機（PERMATRAN‐W  Model  ３／３３、モコン（MOCON）製）により測定した。フィルム試験片に加えられる圧力７６０ｍｍＨｇ、温度３７．８℃、外部セルの相対湿度（ＲＨ）１００％、Ｎ2キャリアガスの条件下で、外部セルからフィルムを通過して内部セルに透過された水分を測定した。
【００８１】
５）高温高湿安定性
フィルム試験片を恒温恒湿装置（KCL‐２０００、エイラ（EYELA）製）で相対湿度（ＲＨ）９０％、温度６０℃の条件下で１５０時間放置した後、常温でアニール（annealing）してから、厚さ方向のレターデーション（Ｒｔｈ）、ヘイズ、色度値を上述の方法により測定して初期値と比較した。
【００８２】
［実施例１］
光学組成物（ドープ）の製造
下記表１の組成物を撹拌器に入れ、３０℃で溶解した。
【００８３】
下記組成において、紫外線防止剤として２‐（２H‐ベンゾトリアゾール‐２‐イル）‐６‐（１‐メチル‐１‐フェニルエチル）‐４‐（１，１，３，３‐テトラメチルブチル）フェノールを使用した。
【００８４】
【表１】
2015518583.tif 000013
【００８５】
得られたドープを３０℃に加温してギアポンプに送液した後、絶対濾過精度０．０１ｍｍの濾過紙で濾過し、さらに絶対濾過精度５μｍのカートリッジ濾過装置で濾過した。
【００８６】
光学フィルムの製造
濾過工程により得られたドープをキャストダイを用いて鏡面ステンレス支持体上にキャストした後、剥離した。剥離時の残留溶媒量は２５ｗｔ％となるように調節した。テンターに連結した後、フィルムの幅方向に１０５％（％は長さ％）延伸した。テンターからフィルムが出された後、フィルムの左右側の末端を１５０ｍｍずつ除去した。末端が除去されたフィルムを乾燥器で乾燥させ、乾燥器から出されたフィルムの両端を３０ｍｍ裁断した。さらにフィルムの両端に幅１０ｍｍ、高さ６８μｍのナーリング加工を施した後、ロール形状に巻き取った。得られた試料の厚さは６０μｍであり、光学フィルムの厚さ方向のレターデーション（Ｒｔｈ）値を上述の方法で測定した。
【００８７】
［実施例２〜８］
光学フィルムの製造
実施例１の組成物のうち２‐Methoxy‐２‐phenylacetophenoneの代わりに、下記表２に記載の添加剤を添加したことを除き、同様に製造した。
【００８８】
【表２】
2015518583.tif 000014
【００８９】
［比較例１］
光学組成物（ドープ）の製造
下記の組成物を撹拌器に入れ、３０℃で溶解した。
【００９０】
下記表３の組成において、添加剤としては富士フイルム株式会社製の２，２´‐（エタン‐１，２‐ジイルビス（オキシ））ビス（エタン‐２，１‐ジイル）ジペンタネート（米国特許第７６７１９４７号明細書）を使用し、紫外線防止剤としては２‐（２H‐ベンゾトリアゾール‐２‐イル）‐６‐（１‐メチル‐１‐フェニルエチル）‐４‐（１，１，３，３‐テトラメチルブチル）フェノールを使用した。
【００９１】
【表３】
2015518583.tif 000015
【００９２】
得られたドープを３０℃に加温してギアポンプに送液した後、絶対濾過精度０．０１ｍｍの濾過紙で濾過し、さらに絶対濾過精度５μｍのカートリッジ濾過装置で濾過した。
【００９３】
光学フィルムの製造
濾過工程により得られたドープをキャストダイを用いて鏡面ステンレス支持体上にキャストした後、剥離した。剥離時の残留溶媒量は２５ｗｔ％となるように調節した。テンターに連結した後、フィルムの幅方向に１０５％（％は長さ％）延伸した。テンターからフィルムが出された後、フィルムの左右側の末端を１５０ｍｍずつ除去した。末端が除去されたフィルムを乾燥器で乾燥させ、乾燥器から出されたフィルムの両端を３０ｍｍ裁断した。さらにフィルムの両端に幅１０ｍｍ、高さ６８μｍのナーリング加工を施した後、ロール形状に巻き取った。得られた試料の厚さは６０μｍであり、光学フィルムの厚さ方向のレターデーション（Ｒｔｈ）値を上述の方法で測定した。
【００９４】
製造されたドープを用いて、比較例と同様の方法でフィルムを製造した。その結果を下記表４に示す。
【００９５】
【表４】
2015518583.tif 000016
【００９６】
表４に示すように、既存の可塑剤とは異なって、実施例に記載の添加剤を投入する場合、５８７ｎｍの波長で低いＲｔｈを示すとともに、優れた高温高湿安定性及び向上されたヘイズ及び耐湿性を有することを確認することができる。
【国際調査報告】
2015518583.tif 000025
2015518583.tif 000026
2015518583.tif 000027
2015518583.tif 000028